(57)【要約】      （修正有）【課題】静電気の発生を防止することができ、ディスプレイ装置との粘着力に優れ、高温および高湿条件への放置後にも粘着力の減少率が低いディスプレイ用粘着シートおよびこれを含むディスプレイを提供する。【解決手段】基材および、前記基材の上面に形成され、主剤樹脂、および２５℃で固状であり、置換または非置換のアリール基を有する窒素オニウム塩を含むカチオン性塩を含む帯電防止剤を具備する組成物を通じて形成された粘着層を含むベースフィルム；を含み、前記粘着層は、下記数式１による表面抵抗の変化率が３０％以内であるディスプレイ用粘着シート：2020070441.tif 000019式中、ａは、電圧１０Ｖの条件で測定した粘着層の初期表面抵抗（Ω）であり、ｂは、温度２２０℃および電圧１０Ｖの条件で１５分間５分間隔で表面抵抗（Ω）を測定し、これを４回繰り返して行ったとき、前記初期表面抵抗との差異が最大となる表面抵抗の経時変化値を示す。【選択図】なし【特許請求の範囲】
【請求項１】
基材および、前記基材の上面に形成され、主剤樹脂および２５℃で固状であり、置換または非置換のアリール基を有する窒素オニウム塩を含むカチオン性塩を含む帯電防止剤を具備する組成物を通じて形成された粘着層を含むベースフィルム；を含み、
前記粘着層は、下記数式１による表面抵抗の変化率が３０％以内であるディスプレイ用粘着シート：
【数１】
2020070441.tif 000015
この際、前記ａは、電圧１０Ｖの条件で測定した粘着層の初期表面抵抗（Ω）であり、前記ｂは、温度２２０℃および電圧１０Ｖの条件で１５分間５分間隔で表面抵抗（Ω）を測定し、これを４回繰り返して行ったとき、前記初期表面抵抗との差異が最大となる表面抵抗の経時変化値を示す。
【請求項２】
前記帯電防止剤は、下記化学式１で表されるカチオン性塩を含む、請求項１に記載のディスプレイ用粘着シート：
【化１】
2020070441.tif 000016
前記化学式１で、Ｒ１、Ｒ２、Ｒ３は、それぞれ独立して、Ｃ１〜Ｃ４の直鎖状またはＣ３〜Ｃ５の分岐鎖状アルキル基である。
【請求項３】
前記帯電防止剤は、下記化学式２で表されるカチオン性塩を含む、請求項１に記載のディスプレイ用粘着シート：
【化２】
2020070441.tif 000017
【請求項４】
前記帯電防止剤は、Ｃｌ−、Ｂｒ−、Ｉ−、ＡｌＣｌ４−、Ａｌ２Ｃｌ７−、ＢＦ４−、ＰＦ６−、ＣｌＯ４−、ＮＯ３−、ＣＨ３ＣＯＯ−、ＣＦ３ＣＯＯ−、ＣＨ３ＳＯ３−、ＣＦ３ＳＯ３−、（ＣＦ３ＳＯ２）２Ｎ−、（ＣＦ３ＳＯ２）３Ｃ−、ＡｓＦ６−、ＳｂＦ６−、ＮｂＦ６−、ＴａＦ６−、（ＣＮ）２Ｎ−、Ｃ４Ｆ９ＳＯ３−、（Ｃ２Ｆ５ＳＯ２）２Ｎ−、Ｃ３Ｆ７ＣＯＯ−、（ＦＳＯ２）２Ｎ−、（ＣＦ３ＳＯ２）（ＣＦ３ＣＯ）Ｎ−およびＮ（ＳＯ２Ｆ）２−よりなる群から選ばれた１種以上を含むアニオン性塩をさらに含む、請求項１に記載のディスプレイ用粘着シート。
【請求項５】
前記帯電防止剤は、下記化学式３で表される化合物である、請求項１に記載のディスプレイ用粘着シート：
【化３】
2020070441.tif 000018
【請求項６】
前記組成物は、主剤樹脂１００重量部に対して前記帯電防止剤を０．０１〜５重量部で含む、請求項１に記載のディスプレイ用粘着シート。
【請求項７】
前記粘着層は、前記数式１による表面抵抗の変化率が２６％以内である、請求項１に記載のディスプレイ用粘着シート。
【請求項８】
前記粘着層は、表面抵抗が２．１×１０１０〜２．３×１０１３Ωである、請求項１に記載のディスプレイ用粘着シート。
【請求項９】
前記粘着層は、下記測定方法により測定した表面抵抗の経時変化値が１．５×１０１０〜２．９６×１０１３Ωである、請求項１に記載のディスプレイ用粘着シート：
［測定方法］
温度２２０℃および電圧１０Ｖの条件で１５分間５分間隔で表面抵抗を測定し、これを４回繰り返して行って表面抵抗の経時変化値を測定する。
【請求項１０】
前記主剤樹脂は、アクリル系共重合体である、請求項１に記載のディスプレイ用粘着シート。
【請求項１１】
前記基材は、少なくとも一面が帯電防止処理された、請求項１に記載のディスプレイ用粘着シート。
【請求項１２】
前記粘着層の上面に設けられて前記粘着層により粘着され、一面が帯電防止処理された離型フィルム；を含む、請求項１に記載のディスプレイ用粘着シート。
【請求項１３】
前記離型フィルムは、下面がシリコン離型処理された、請求項１２に記載のディスプレイ用粘着シート。
【請求項１４】
前記ベースフィルムと離型フィルム間の離型力が１〜７ｇｆ／ｉｎである、請求項１２に記載のディスプレイ用粘着シート。
【請求項１５】
前記ベースフィルムは、透過率が８８％以上であり、ヘイズ（Ｈａｚｅ）が０．５〜２％である、請求項１に記載のディスプレイ用粘着シート。
【請求項１６】
前記ベースフィルムは、下記測定方法で測定した粘着力が１，３００ｇｆ／ｉｎ以上である、請求項１に記載のディスプレイ用粘着シート：
［測定方法］
ベースフィルムをガラス（ｇｌａｓｓ）に付着して２４時間経過後に秒当たり５ｍｍの速度で１８０°剥離させるときの粘着力を測定した。
【請求項１７】
請求項１〜１６のいずれかに記載のベースフィルムを含むディスプレイ。
【発明の詳細な説明】
【技術分野】
【０００１】
本発明は、ディスプレイ用粘着シートに関し、より詳細には、帯電防止処理を通じて静電気の発生を防止することができ、表面抵抗が低いことによって、不良率が顕著に低下し、耐熱性に優れ、変色が発生しないと同時に、ディスプレイ装置との粘着力に優れ、高温および高湿条件への放置後にも粘着力の減少率が低い効果があるディスプレイ用粘着シートおよびこれを含むディスプレイに関する。
【背景技術】
【０００２】
最近、情報通信技術の飛躍的な発展と市場の膨張に伴って、ディスプレイ素子として平板表示素子（Ｆｌａｔ  Ｐａｎｅｌ  Ｄｉｓｐｌａｙ）が脚光を浴びている。このような平板表示素子としては、液晶表示素子（Ｌｉｑｕｉｄ  Ｃｒｙｓｔａｌ  Ｄｉｓｐｌａｙ）、プラズマディスプレイ素子（Ｐｌａｓｍａ  Ｄｉｓｐｌａｙ  Ｐａｎｅｌ）、有機発光素子（Ｏｒｇａｎｉｃ  Ｌｉｇｈｔ  Ｅｍｉｔｔｉｎｇ  Ｄｉｏｄｅｓ）などが代表的である。
【０００３】
有機発光素子は、速い応答速度と軽薄短小、低消費電力、自発光素子、柔軟性などの長所を有していて、最近、次世代ディスプレイ素子、ディスプレイだけでなく、照明などにその需要が増加している。
【０００４】
有機発光素子は、ガラス基板上に透明電極、正孔注入層、正孔輸送層、有機発光層、電子輸送層、電子注入層、金属電極の順に蒸着されて形成され、両側の電極から供給された電子と正孔が有機発光層で再結合して放出されるエネルギーを利用して発光する原理である。
【０００５】
有機発光素子は、外部の水分と酸素または紫外線などの外的要因により劣化し得るので、有機発光素子を密封させるパッケージング（ｐａｃｋａｇｉｎｇ）技術が重要であり、多様なアプリケーションに適用するために、有機発光表示装置は、薄く製造されることが要求される。
【０００６】
一方、ディスプレイ装置の下部には、外力からディスプレイ装置を保護し、静電気の発生を防止するための粘着シートを含むが、従来のディスプレイ用粘着シートは、静電気の発生を防止せず、ディスプレイ装置との粘着力が良くないという問題があった。
【０００７】
これより、帯電防止処理を通じて静電気の発生を防止することができ、表面抵抗が低いことによって、不良率が顕著に低下し、耐熱性に優れ、変色が発生しないと同時に、ディスプレイ装置との粘着力に優れ、高温および高湿条件への放置後にも粘着力の減少率が低いディスプレイ用粘着シートに関する研究が急を要するのが現状である。
【先行技術文献】
【特許文献】
【０００８】
【特許文献１】ＫＲ１０−０２５２９５３Ｂ１（登録日：２０００．０１．２１）
【発明の概要】
【発明が解決しようとする課題】
【０００９】
本発明は、上述した問題点を解決するためになされたものであって、帯電防止処理を通じて静電気の発生を防止することができ、表面抵抗が低いことによって、不良率が顕著に低下し、耐熱性に優れ、変色が発生しないと同時に、ディスプレイ装置との粘着力に優れ、高温および高湿条件への放置後にも粘着力の減少率が低いディスプレイ用粘着シートおよびこれを含むディスプレイを提供することに目的がある。
【課題を解決するための手段】
【００１０】
上述した課題を解決するために、本発明は、基材および、前記基材の上面に形成され、主剤樹脂および２５℃で固状であり、置換または非置換のアリール基を有する窒素オニウム塩を含むカチオン性塩を含む帯電防止剤を具備する組成物を通じて形成された粘着層を含むベースフィルム；を含み、前記粘着層は、下記数式１による表面抵抗の変化率が３０％以内であるディスプレイ用粘着シートを提供する。
【００１１】
【数１】
2020070441.tif 000002
【００１２】
この際、前記ａは、電圧１０Ｖの条件で測定した粘着層の初期表面抵抗（Ω）であり、前記ｂは、温度２２０℃および電圧１０Ｖの条件で１５分間５分間隔で表面抵抗を測定し、これを４回繰り返して行ったとき、前記初期表面抵抗との差異が最大となる表面抵抗の経時変化値を示す。
【００１３】
本発明の一実施例によれば、前記帯電防止剤は、下記化学式１で表されるカチオン性塩を含むことができる。
【００１４】
【化１】
2020070441.tif 000003
【００１５】
前記化学式１で、Ｒ１、Ｒ２、Ｒ３は、それぞれ独立して、Ｃ１〜Ｃ４の直鎖状またはＣ３〜Ｃ５の分岐鎖状アルキル基である。
【００１６】
また、前記帯電防止剤は、下記化学式２で表されるカチオン性塩を含むことができる。
【００１７】
【化２】
2020070441.tif 000004
【００１８】
また、前記帯電防止剤は、Ｃｌ−、Ｂｒ−、Ｉ−、ＡｌＣｌ４−、Ａｌ２Ｃｌ７−、ＢＦ４−、ＰＦ６−、ＣｌＯ４−、ＮＯ３−、ＣＨ３ＣＯＯ−、ＣＦ３ＣＯＯ−、ＣＨ３ＳＯ３−、ＣＦ３ＳＯ３−、（ＣＦ３ＳＯ２）２Ｎ−、（ＣＦ３ＳＯ２）３Ｃ−、ＡｓＦ６−、ＳｂＦ６−、ＮｂＦ６−、ＴａＦ６−、（ＣＮ）２Ｎ−、Ｃ４Ｆ９ＳＯ３−、（Ｃ２Ｆ５ＳＯ２）２Ｎ−、Ｃ３Ｆ７ＣＯＯ−、（ＦＳＯ２）２Ｎ−、（ＣＦ３ＳＯ２）（ＣＦ３ＣＯ）Ｎ−およびＮ（ＳＯ２Ｆ）２−よりなる群から選ばれた１種以上を含むアニオン性塩をさらに含むことができる。
【００１９】
また、前記帯電防止剤は、下記化学式３で表される化合物であり得る。
【００２０】
【化３】
2020070441.tif 000005
【００２１】
また、前記組成物は、主剤樹脂１００重量部に対して前記帯電防止剤を０．０１〜５重量部で含むことができる。
【００２２】
また、前記粘着層は、前記数式１による表面抵抗の変化率が２６％以内であり得る。
【００２３】
また、前記粘着層は、表面抵抗が２．１×１０１０〜２．３×１０１３Ωであり得る。
【００２４】
また、前記粘着層は、下記測定方法により測定した表面抵抗の経時変化値が１．５×１０１０〜２．９６×１０１３Ωであり得る。
【００２５】
［測定方法］
温度２２０℃および電圧１０Ｖの条件で１５分間５分間隔で表面抵抗を測定し、これを４回繰り返して行って表面抵抗の経時変化値を測定する。
【００２６】
また、前記主剤樹脂は、アクリル系共重合体であり得る。
【００２７】
また、前記基材は、少なくとも一面が帯電防止処理され得る。
【００２８】
また、前記粘着層の上面に設けられて、前記粘着層により粘着され、一面が帯電防止処理された離型フィルム；を含むことができる。
【００２９】
また、前記離型フィルムは、下面がシリコン離型処理され得る。
【００３０】
また、前記ベースフィルムと離型フィルム間の離型力が１〜７ｇｆ／ｉｎであり得る。
【００３１】
また、前記ベースフィルムは、透過率が８８％以上であり得、ヘイズ（Ｈａｚｅ）が０．５〜２．０％であり得る。
【００３２】
また、前記ベースフィルムは、下記測定方法で測定した粘着力が１，３００ｇｆ／ｉｎ以上であり得る。
【００３３】
［測定方法］
ベースフィルムをガラス（ｇｌａｓｓ）に付着して２４時間経過後、秒当たり５ｍｍの速度で１８０°剥離させるときの粘着力を測定した。
【００３４】
一方、本発明は、上述したベースフィルムを含むディスプレイを提供する。
【発明の効果】
【００３５】
本発明によるディスプレイ用粘着シートおよびこれを含むディスプレイは、帯電防止処理を通じて静電気の発生を防止することができ、表面抵抗が低いことによって、不良率が顕著に低下し、耐熱性に優れ、変色が発生しないと同時に、ディスプレイ装置との粘着力に優れ、高温および高湿条件への放置後にも粘着力の減少率が低い効果がある。
【図面の簡単な説明】
【００３６】
【図１】図１は、本発明の一実施例によるディスプレイ用粘着シートの断面図である。
【図２】図２は、本発明の一実施例によるディスプレイ用粘着シートの分離断面図である。
【図３】図３は、本発明の一実施例によるディスプレイの断面模式図である。
【発明を実施するための形態】
【００３７】
以下、添付の図面を参照して本発明の実施例について本発明の属する技術分野における通常の知識を有する者が容易に実施することができるように詳細に説明する。本発明は、様々な異なる形態で具現され得、ここで説明する実施例に限定されない。図面において本発明を明確に説明するために、説明と関係ない部分は省略し、明細書の全般において同一または類似の構成要素については、同じ参照符号を付加する。
【００３８】
本発明の一実施例によるディスプレイ用粘着シートは、図１に示されたように、基材１２２および、前記基材１２２の表面に形成される粘着層１２１を含むベースフィルム１２０；を含む。
【００３９】
以下、ディスプレイ用粘着シートに設けられる各構成について具体的に説明する。
【００４０】
まず、前記ベースフィルム１２０について説明する。
【００４１】
前記ベースフィルム１２０は、ディスプレイに直接的に付着されて、ディスプレイの下部を保護し、装置を支持する機能を担当する。
【００４２】
前記ベースフィルム１２０は、上述したように、基材１２２および、前記基材１２２の上面に形成される粘着層１２１を含んで具現される。
【００４３】
この際、前記粘着層１２１は、下記数式１による表面抵抗の変化率が３０％以内であり、好ましくは表面抵抗の変化率が２６％以内であり得る。
【００４４】
【数２】
2020070441.tif 000006
【００４５】
この際、前記ａは、電圧１０Ｖの条件で測定した粘着層の初期表面抵抗（Ω）であり、前記ｂは、温度２２０℃および電圧１０Ｖの条件で１５分間５分間隔で表面抵抗を測定し、これを４回繰り返して行ったとき、前記初期表面抵抗との差異が最大となる表面抵抗の経時変化値を示す。
【００４６】
仮に前記表面抵抗の変化率が３０％を超過すると、表面抵抗が不均一であることによって、ベースフィルム１２０の耐熱性が良くないことがある。
【００４７】
一方、前記粘着層１２１は、主剤樹脂および帯電防止剤を含む組成物を通じて形成される。
【００４８】
前記主剤樹脂は、当業界において通常的に十分な粘着力を有する粘着層の形成に使用できる樹脂であれば、制限なしに使用することができ、好ましくはアクリル系共重合体であり得る。前記主剤樹脂は、アクリル系共重合体からなるとよく、アクリル系共重合体を主として有していても良い。
【００４９】
また、前記帯電防止剤は、２５℃で固状である帯電防止剤であって、前記帯電防止剤は、カチオン性塩を含み、アニオン性塩をさらに含むことができる。前記帯電防止剤が２５℃で固状である帯電防止剤であることによって、ベースフィルム１２０の粘着力に優れ、適切な表面抵抗を維持することができ、高温および高湿条件への放置後にも粘着力の減少率が低い効果を発現することができる。
【００５０】
前記帯電防止剤のカチオン性塩は、置換または非置換のアリール基を有する窒素オニウム塩を含み、好ましくは下記化学式１で表されるカチオン性塩であり得、より好ましくは下記化学式２で表されるカチオン性塩であり得る。
【００５１】
【化４】
2020070441.tif 000007
【００５２】
前記化学式１で、Ｒ１、Ｒ２、Ｒ３は、それぞれ独立して、Ｃ１〜Ｃ４の直鎖状またはＣ３〜Ｃ５の分岐鎖状アルキル基である。
【００５３】
【化５】
2020070441.tif 000008
【００５４】
また、前記帯電防止剤のアニオン性塩は、Ｃｌ−、Ｂｒ−、Ｉ−、ＡｌＣｌ４−、Ａｌ２Ｃｌ７−、ＢＦ４−、ＰＦ６−、ＣｌＯ４−、ＮＯ３−、ＣＨ３ＣＯＯ−、ＣＦ３ＣＯＯ−、ＣＨ３ＳＯ３−、ＣＦ３ＳＯ３−、（ＣＦ３ＳＯ２）２Ｎ−、（ＣＦ３ＳＯ２）３Ｃ−、ＡｓＦ６−、ＳｂＦ６−、ＮｂＦ６−、ＴａＦ６−、（ＣＮ）２Ｎ−、Ｃ４Ｆ９ＳＯ３−、（Ｃ２Ｆ５ＳＯ２）２Ｎ−、Ｃ３Ｆ７ＣＯＯ−、（ＦＳＯ２）２Ｎ−、（ＣＦ３ＳＯ２）（ＣＦ３ＣＯ）Ｎ−およびＮ（ＳＯ２Ｆ）２−よりなる群から選ばれた１種以上を含むことができ、好ましくはＰＦ６−、ＢＦ４−、Ｉ−および（ＣＦ３ＳＯ２）２Ｎ−よりなる群から選ばれた１種以上を含むことができる。
【００５５】
また、最も好ましくは前記帯電防止剤は、下記化学式３で表される化合物であり得る。
【００５６】
【化６】
2020070441.tif 000009
【００５７】
前記組成物は、前記主剤樹脂１００重量部に対して前記帯電防止剤を０．０１〜５重量部で、好ましくは０．１〜４．５重量部で含むことができる。仮に前記主剤樹脂１００重量部に対して前記帯電防止剤が０．０１重量部未満であれば、電気的短絡が発生し得、表面抵抗および剥離帯電圧が高まる問題が発生し得、５重量部を超過すると、ベースフィルム１２０の粘着力が低下し得、高温および高湿条件への放置後に粘着力が顕著に低下する問題が発生し得る。
【００５８】
一方、前記粘着層１２１は、表面抵抗が２．１×１０１０〜２．３×１０１３Ωであり得、好ましくは表面抵抗が４．１×１０１０〜１．３×１０１３Ωであり得る。仮に前記表面抵抗が２．１×１０１０Ω未満であれば、帯電防止剤を過度に含むことによって、ベースフィルム１２０の粘着力が低下する問題が発生し得、２．３×１０１３Ωを超過すると、不良率が増加し得る。
【００５９】
また、前記粘着層１２１は、下記測定方法により測定した表面抵抗の経時変化値が１．５×１０１０〜２．９６×１０１３Ω、好ましくは表面抵抗の経時変化値が３．１×１０１０〜１．６２×１０１３Ωであり得る。仮に前記表面抵抗の経時変化値が１．５×１０１０Ω未満であるか、２．９６×１０１３Ωを超過すると、表面抵抗が不均一であることによって、ベースフィルム１２０の耐熱性が良くないことがある。
【００６０】
また、前記粘着層１２１の厚さは、通常的に粘着シートに含まれる粘着層の厚さであれば、制限されず、好ましくは１０〜３０μｍであり得、より好ましくは１１〜２７μｍであり得る。
【００６１】
また、前記基材１２２は、当業界において通常的に粘着シートに使用できる素材であれば、制限なしに使用することができ、好ましくはＰＥＴ基材であり得る。また、前記基材１２２の厚さは、通常的に粘着シートに使用できる基材の厚さであれば、制限されず、好ましくは５０〜１５０μｍ、より好ましくは７０〜１３０μｍであり得る。
【００６２】
一方、本発明によるベースフィルム１２０に含まれる基材１２２は、静電気の発生を防止するために、少なくとも一面が、好ましくは下面が帯電防止処理され得る。帯電防止処理を通じて静電気の発生を防止することができる。
【００６３】
前記ベースフィルム１２０は、透過率が８８％以上、好ましくは透過率が９０％以上、より好ましくは透過率が９１％以上であり得る。また、前記ベースフィルム１２０は、ヘイズが０．５〜２％、好ましくは０．７〜１．５％であり得る。仮に前記ベースフィルム１２０が前記透過率範囲およびヘイズ範囲を満たさない場合、付着時に認識率が低下し、不良率が増加し得る。
【００６４】
また、ベースフィルム１２０の粘着力は、ディスプレイの下部に形成された粘着シートが剥離しないように十分に高いことが求められ、好ましくは前記ベースフィルムは、下記測定方法で測定した粘着力が１，３００ｇｆ／ｉｎ以上、より好ましくは粘着力が１，４００ｇｆ／ｉｎ以上であり得る。
【００６５】
［測定方法］
ベースフィルムをガラス（ｇｌａｓｓ）に付着して２４時間経過後に秒当たり５ｍｍの速度で１８０°剥離させるときの粘着力を測定した。
【００６６】
仮に前記測定方法で測定したベースフィルム１２０の粘着力が１，３００ｇｆ／ｉｎ未満であれば、ディスプレイにおいて前記ベースフィルム１２０が剥離される問題が発生し得る。
【００６７】
一方、本発明の一実施例によるディスプレイ用粘着シートは、前記粘着層１２１の上面に設けられて、前記粘着層１２１により粘着され、一面が帯電防止処理された離型フィルム１１０；を含んで具現される。
【００６８】
前記離型フィルム１１０は、ベースフィルム１２０を保護する機能を担当する。ディスプレイに本発明によるディスプレイ用粘着シートを適用して付着することができるが、この場合、離型フィルム１１０をもっとも先に剥離した後、ディスプレイにベースフィルム１２０を付着することができる。この際、離型フィルム１１０の離型力は、１〜７ｇｆ／ｉｎ、より好ましくは２〜６ｇｆ／ｉｎであり得る。仮に離型フィルム１１０の離型力が１ｇｆ／ｉｎ未満であれば、離型フィルムがベースフィルム１２０から小さい物理的刺激にも過度に剥離されることによって、ベースフィルム１２０を容易に保護することができず、７ｇｆ／ｉｎを超過すると、ディスプレイへの適用時に剥離が容易でないので、不良率が増加し得るので、適切でない。
【００６９】
図２に示されたように、離型フィルム１１０が上述したような離型力を示すために前記離型フィルム１１０の下面を離型処理（Ａ）することができる。前記離型処理は、当業界において通常的に離型処理に使用できる物質であれば、制限なしに使用することができ、好ましくはシリコンで離型処理することが適正水準の離型力を示すことができる。
【００７０】
一方、本発明による離型フィルム１１０は、静電気の発生を防止するために、少なくとも一面が、好ましくは上面と下面が帯電防止処理され得る。帯電防止処理を通じて静電気の発生を防止することができる。
【００７１】
前記離型フィルム１１０は、当業界において通常的に離型フィルムに使用する素材であれば、制限なしに使用することができ、好ましくはＰＥＴ基材であり得る。また、前記離型フィルム１１０の厚さは、通常的に粘着シートに使用できる離型フィルムの厚さであれば、制限されず、好ましくは３０〜９０μｍ、より好ましくは３５〜８５μｍであり得るがが、これに制限されない。
【００７２】
上述したディスプレイ用粘着シートは、後述する製造方法を通じて製造され得るが、これに制限されるものではなく、上述したディスプレイ用粘着シートに関する説明と同じ部分は省略して説明することとする。
【００７３】
本発明によるディスプレイ用粘着シートは、基材１２２の上部面に主剤樹脂および帯電防止剤を含む組成物を塗布して仮粘着層を形成させる段階；仮粘着層を形成させた基材１２２の上部面に離型フィルム１１０をラミし、仮粘着層を硬化させて、ラミされた離型フィルム１１０およびベースフィルム１２０を製造する段階；を含んで製造され得る。
【００７４】
まず、基材１２２の上部面に主剤樹脂および帯電防止剤を含む組成物を塗布して仮粘着層を形成させる段階について説明する。
【００７５】
前記組成物は、主剤樹脂および帯電防止剤を含み、硬化剤および溶媒をさらに含むことができる。
【００７６】
前記主剤樹脂は、重量平均分子量が２００，０００〜１，０００，０００であり得、好ましくは重量平均分子量が４００，０００〜８００，０００であり得る。
【００７７】
また、前記硬化剤は、通常的に十分な粘着力を示す粘着層の形成に使用できる硬化剤であれば、制限なしに使用することができ、好ましくはエポキシ系硬化剤を使用することができ、より好ましくはエポキシアミン系硬化剤を使用することができ、より好ましくはＮ，Ｎ，Ｎ，Ｎ′−テトラグリシジル−ｍ−キシレンジアミンであり得る。前記硬化剤は、主剤樹脂１００重量部に対して０．０２〜０．３５重量部で、好ましくは０．０５〜０．３重量部で含まれ得る。仮に前記硬化剤の含量が主剤樹脂１００重量部に対して０．０２重量部未満であれば、粘着層が目的とする水準に硬化しないことがあり、０．３５重量部を超過すると、粘着層が過硬化して粘着力が低下する問題が発生し得る。
【００７８】
また、前記溶媒は、通常的に粘着層を形成する粘着組成物に使用できる溶媒であれば、制限なしに使用することができ、好ましくは水系溶媒、アルコール系溶媒、ケトン系溶媒、アミン系溶媒、エステル系溶媒、アセテート系溶媒、アミド系溶媒、ハロゲン化炭化水素系溶媒、エーテル系溶媒およびフラン系溶媒よりなる群から選ばれた１種以上を含むことができ、より好ましくはアルコール系溶媒、ケトン系溶媒、アミン系溶媒、エステル系溶媒、アセテート系溶媒およびエーテル系溶媒よりなる群から選ばれた１種以上を含むことができ、最も好ましくはメチルエチルケトンであり得る。前記溶媒は、主剤樹脂１００重量部に対して２０〜６０重量部、好ましくは２５〜５５重量部で含まれ得るが、これに制限されない。
【００７９】
次に、仮粘着層を形成させた基材１２２の上部面に離型フィルム１１０をラミし、仮粘着層を硬化させて、ラミされた離型フィルム１１０およびベースフィルム１２０を製造する段階について説明する。
【００８０】
前記仮粘着層を形成させた基材１２２の上部面に離型フィルム１１０をラミする方法は、当業界において通常的に使用できる方法および／または条件であれば、制限なしに使用することができ、好ましくは常温でロールラミネーターを利用してラミさせることができるが、これに制限されない。
【００８１】
また、前記硬化は、当業界において通常的に使用できる粘着層の形成のための硬化条件であれば、制限なしに使用することができ、好ましくは３０〜８０℃で３０〜６０時間の間、より好ましくは４０〜７０℃で４０〜５５時間の間硬化させることができるが、これに制限されるものではない。
【００８２】
一方、本発明は、上述したベースフィルムを含んで具現されたディスプレイを含む。
【００８３】
図３のように、前記ベースフィルム１２０″は、ディスプレイ３００の下部に付着され得る。具体的に、十分な粘着力を有する粘着層１２１″およびディスプレイを保護する機能をする基材１２２″を含むベースフィルム１２０″を含むことによって、ディスプレイの下部を保護し、ディスプレイ装置の静電気の発生を防止することができる。
【００８４】
本発明によるディスプレイ用粘着シートおよびこれを含むディスプレイは、帯電防止処理を通じて静電気の発生を防止することができ、表面抵抗が低いことによって、不良率が顕著に低下して、耐熱性に優れ、変色が発生しないと同時に、ディスプレイ装置との粘着力に優れ、高温および高湿条件への放置後にも粘着力の減少率が低い効果がある。
【００８５】
下記の実施例を通じて本発明をより具体的に説明することとするが、下記実施例が本発明の範囲を制限するものではなく、これは、本発明の理解を助けるものと解すべきである。
【００８６】
＜実施例１＞
主剤樹脂として重量平均分子量が６００，０００であり、アクリル酸、ブチルアクリレート、エチルアクリレートおよびビニルアセテートがランダム共重合された共重合体を、前記主剤樹脂１００重量部に対して硬化剤としてＮ，Ｎ，Ｎ，Ｎ′−テトラグリシジル−ｍ−キシレンジアミン０．２２重量部、帯電防止剤として２５℃で固状である下記化学式３で表される化合物４．２５重量部および溶媒としてメチルエチルケトン３９重量部を混合して組成物を製造した。
【００８７】
そして、厚さ７５μｍのＰＥＴ基材の下部面にＰＥＤＯＴ／ＰＳＳ（ポリ（３，４−エチレンジオキシチオフェン）ポリスチレンスルホネート）を下部面に薄膜塗布して帯電防止処理した基材の上部面に、前記組成物を塗布して仮粘着層を形成し、厚さ７５μｍのＰＥＴ基材の上部面および下部面にＰＥＤＯＴ／ＰＳＳ（ポリ（３，４−エチレンジオキシチオフェン）ポリスチレンスルホネート）を薄膜塗布して帯電防止処理し、下部面にシリコン離型剤を薄膜塗布してシリコン離型処理した離型フィルムの下部面と仮粘着層が当接するように配置させた後、常温でロールラミネーターを利用してラミした後、５０℃で４８時間の間硬化させて、厚さ１４μｍの粘着層が形成されたベースフィルムおよび前記ベースフィルムの上部面に積層された離型フィルムを製造した。
【００８８】
【化７】
2020070441.tif 000010
【００８９】
＜実施例２〜５＞
実施例１と同一に実施して製造するものの、帯電防止剤の含量などを変更して、表１のようなディスプレイ用粘着シートを製造した。
【００９０】
＜比較例１＞
実施例１と同一に実施して製造するものの、帯電防止剤として下記化学式４で表され、２５℃で液状であるＮ−ヘキシル−４−メチルピリジニウムヘキサフルオロホスフェート（Ｎ−ｈｅｘｙｌ−４−ｍｅｔｈｙｌｐｙｒｉｄｉｎｉｕｍ  ｈｅｘａｆｌｕｏｒｏｐｈｏｓｐｈａｔｅ，ＣＡＳ  ｎｏ．９２９８９７−３２−５）を使用したことを除いて、実施例１と同一に実施して、ディスプレイ用粘着シートを製造した。
【００９１】
【化８】
2020070441.tif 000011
【００９２】
＜比較例２〜５＞
前記比較例１と同一に実施して製造するものの、前記化学式４で表され、２５℃で液状である帯電防止剤の含量などを変更して、表２のようなディスプレイ用粘着シートを製造した。
【００９３】
＜実験例１＞
１．初期表面抵抗の測定
実施例および比較例によって製造されたディスプレイ用粘着シートにおいて２００ｍｍ×３５０ｍｍに切断し、切断された粘着シートの離型フィルムを剥離した後、表面抵抗測定機（ＴＲＥＫ  １５２−１，ＴＲＥＫ，ＩＮＣ．）に連結された２  ｐｏｉｎｔ  ｐｒｏｂｅ（１５２Ｐ−２Ｐ、ＴＲＥＫ，ＩＮＣ．）を粘着層に接触させて、初期表面抵抗を測定した。これを下記表１および表２に示した。
【００９４】
２．表面抵抗の変化率の評価
実施例および比較例によって製造されたディスプレイ用粘着シートにおいて２００ｍｍ×３５０ｍｍに切断し、切断された粘着シートの離型フィルムを剥離した後、温度２２０℃および電圧１０Ｖの条件で表面抵抗測定機（ＴＲＥＫ  １５２−１，ＴＲＥＫ，ＩＮＣ．）に連結された２  ｐｏｉｎｔ  ｐｒｏｂｅ（１５２Ｐ−２Ｐ、ＴＲＥＫ，ＩＮＣ．）を粘着層に接触させて、１５分間５分間隔で表面抵抗を測定し、これを４回繰り返して行ったとき、表面抵抗の経時変化値を測定して、前記表面抵抗との差異が最大となる表面抵抗の経時変化値を測定した後、下記数式１によって表面抵抗の変化率を計算した。これを下記表１および表２に示した。
【００９５】
【数３】
2020070441.tif 000012
【００９６】
この際、前記ａは、前記測定した初期表面抵抗であり、前記ｂは、前記表面抵抗との差異が最大となる表面抵抗の経時変化値を示す。
【００９７】
３．粘着層の変色評価
実施例および比較例によって製造されたディスプレイ用粘着シートのベースフィルムを無アルカリガラス（Ｎｏｎ−ａｌｋａｌｉ  ｇｌａｓｓ）にロールラミネーターで付着させた後、温度２２０℃で５分間放置後、肉眼を通じて粘着層の変色を評価した。これを下記表１および表２に示した。
【００９８】
＜実験例２＞
１．離型フィルムの離型力、ベースフィルムの粘着力の測定および剥離帯電圧の評価
実施例および比較例によって製造されたディスプレイ用粘着シートに対してディスプレイ用粘着シートを１インチの幅にカットした後、秒当たり４０ｍｍの速度で１８０°で剥離させて、離型フィルムの離型力を測定し、ディスプレイ用粘着シートを１インチの幅にカットして離型フィルムを除去した後、表面を洗浄したガラス（Ｇｌａｓｓ）に付着して２４時間経過後に秒当たり５ｍｍの速度で１８０°で剥離させて、粘着層の粘着力を測定した。そして、ディスプレイ用粘着シートを１００×１００ｍｍにカットした後、秒当たり８０ｍｍの速度で１８０°で離型フィルムを剥離させて、粘着層の剥離帯電圧（Ｖ）を測定した。これを５回繰り返して行って、平均値が０．０５ｋＶ以下である場合に○、０．０５ｋＶを超過する場合に×で表記して、剥離帯電圧を評価した。これを下記表１および表２に示した。
【００９９】
２．ディスプレイ用粘着シートの粘着性能の評価
実施例および比較例によって製造されたディスプレイ用粘着シートのベースフィルムをディスプレイの下部に常温でロールラミネーターで付着した後、２４時間経過させた後、温度６０℃および湿度９０％の条件下に５００時間の間放置して、付着した下部粘着シートに剥離現象が起こるか否かを確認する方法で、剥離現象が発生しない場合に○、剥離現象が発生する場合に×で表記してベースフィルムの粘着性能を評価した。これを下記表１および表２に示した。
【０１００】
３．高温、高湿条件への放置後に粘着力の変化率の測定
実施例および比較例によって製造されたディスプレイ用粘着シートのベースフィルムを無アルカリガラス（Ｎｏｎ−ａｌｋａｌｉ  ｇｌａｓｓ）に付着し、温度６０℃および相対湿度９５％の条件で５００時間の間放置した後、常温で十分に放置させた後、ベースフィルムを秒当たり５ｍｍの速度および１８０°で剥離させて、粘着層の粘着力を測定し、それぞれの初期粘着力を１００％を基準として、これに対する粘着力の変化率を測定した。粘着力の変化率が±２０％の範囲を満たす場合に○、満たさない場合に×で表記した。これを下記表１および表２に示した。
【０１０１】
【表１】
2020070441.tif 000013
【０１０２】
【表２】
2020070441.tif 000014
【０１０３】
前記表１および表２から分かるように、本発明による帯電防止剤の種類および含量などを全部満たす実施例１、３および４が、これらのうち1つでも漏れがあった実施例２、５および比較例１〜５に比べて表面抵抗および剥離帯電圧が低く、表面抵抗の変化率が低いので、耐熱性に優れ、粘着層の変色が発生せず、離型フィルムの離型力が適切であると同時に、ベースフィルムの粘着力およびディスプレイ用粘着シートの粘着性能の評価結果に優れ、高温および高湿条件への放置後にも粘着力の変化率が低い効果を全部同時に達成できることが分かる。
【０１０４】
以上、本発明の一実施例について説明したが、本発明の思想は、本明細書に提示される実施例に制限されず、本発明の思想を理解する当業者は、同じ思想の範囲内で、構成要素の付加、変更、削除、追加などにより他の実施例を容易に提案することができるものであるが、これもまた本発明の思想範囲内に入ると言える。
【符号の説明】
【０１０５】
１１０、１１１  離型フィルム
１２０、１２０′、１２０″  ベースフィルム
１２１、１２１′、１２１″  粘着層
１２２、１２２′、１２２″  基材
３００  ディスプレイ
【図１】
2020070441.tif 000020
【図２】
2020070441.tif 000021
【図３】
2020070441.tif 000022